(57)【要約】【課題】  優れた低温速硬化性を有し、耐熱性、耐湿性、耐熱衝撃性及び耐屈曲性を示し、有機フィルムや金属基板、ガラス基板等に優れた接着性を示す導電ペーストを使用した回路材料を提供する。【解決手段】  導電粉（Ａ）、ポリエステル樹脂の酸成分、グリコール成分それぞれの合計を１００モル％としたとき、酸成分及び／またはグリコール成分の０．５〜５０モル％に二重結合を有するモノマーを共重合しているポリエステル樹脂（Ｂ）およびイソシアネート化合物（Ｃ）を含むことを特徴とする導電性ペースト。【選択図】  なし【特許請求の範囲】
【請求項１】
導電粉（Ａ）、ポリエステル樹脂の酸成分、グリコール成分それぞれの合計を１００モル％としたときに、酸成分及び／またはグリコール成分の０．５〜５０モル％に二重結合を有するモノマーを共重合しているポリエステル樹脂（Ｂ）およびイソシアネート化合物（Ｃ）を含むことを特徴とする導電性ペースト。
【請求項２】
二重結合を有するモノマーがフマル酸、マレイン酸、無水マレイン酸、イタコン酸、シトラコン酸、２，５−ノルボルナンジカルボン酸無水物及びテトラヒドロ無水フタル酸からなる群より選ばれる少なくとも一種以上であることを特徴とする請求項１に記載の導電性ペースト。
【請求項３】
さらにラジカル重合禁止剤（Ｄ）を含むことを特徴とする請求項１または２に記載の導電性ペースト。
【請求項４】
ポリエステル樹脂（Ｂ）、イソシアネート化合物（Ｃ）、及びラジカル重合禁止剤（Ｄ）の配合比が、（Ｂ）／（Ｃ）／（Ｄ）＝１００／１〜４０／０．００１〜０．５（重量比）であることを特徴とする請求項３に記載の導電性ペースト。
【請求項５】
硬化触媒として錫化合物（Ｅ）を含むことを特徴とする請求項１〜４のいずれかに記載の導電性ペースト。
【請求項６】
イソシアネート化合物（Ｃ）がブロック化されていることを特徴とする請求項１〜５のいずれかに記載の導電性ペースト。
【発明の詳細な説明】
【技術分野】
【０００１】
本発明は導電性ペーストに関するものであり、さらに詳しくは導電性ペーストをポリエチレンテレフタレート（ＰＥＴ）、塩化ビニル、ナイロンなどのフィルムや金属基板、ガラス基板上に塗布または印刷、硬化することにより導電性を与え、回路を形成したり、電子部品の端子やリード線の接着を行ったり、電子装置を電磁波障害（ＥＭＩ）から保護することに利用する導電性ペーストに関わるものであり、特に比較的耐熱性の低い基材である、ＰＥＴフィルムやＩＴＯ（インジウムチンオキシド）透明導電性フィルムなどに適した、低温硬化性に優れ、耐屈曲性と密着性に優れた導電性ペーストに関する。さらには、耐コネクター挿抜性、耐コネクターブロッキング性に優れた、家電を初め、自動車、ＯＡ機器などの部品の回路形成や接着剤に適した導電ペーストに関する。
【背景技術】
【０００２】
ＰＥＴフィルムなどに導電性ペーストを印刷したメンブレン回路は軽量であり、キーボードやスイッチなどに広く使用されている。しかしながら、年々要求特性は厳しくなってきており、従来より要求の高かった耐屈曲性、密着性に加え、生産コストと基材の寸法安定性の面より、更なる低温短時間硬化性が要望されている。さらには、パターンのファイン化と共に、耐コネクター挿抜性、耐コネクターブロッキング性に優れた導電性ペーストの開発が要望されている。
【０００３】
公知の導電性ペーストとしては、特許文献１がある。このものは、ポリブタジエン系樹脂とイソシアネート基をオキシム系化合物やカプロラクタムでブロック化したブロック化イソシアネート化合物を結合剤に使用したメンブレン回路用の銀ペーストであるが、比較的良好な耐屈曲性を有しているものの、耐熱性、耐湿性、耐熱衝撃性での耐久性が不良である。
【０００４】
また、特許文献２ではフレーク状（りん片状）銀粉と共重合ポリエステル樹脂とブロック化イソシアネート化合物を結合剤に使用した耐屈曲性に優れた銀ペーストが知られているが、硬化条件としては、１５０℃で３０分程度必要であり、耐熱性の低いＩＴＯ導電性フィルムなどには硬化温度が高すぎる問題がある。また、近年のファインパターン化にともなって、耐コネクター挿抜性、耐コネクターブロッキング性も劣っている。
【０００５】
速硬化型の公知の導電性ペーストとしては、特許文献３がある。イミダゾールでブロックしたブロック化イソシアネートを硬化剤に用いている導電ペーストであるが、ポットライフに欠点があり、さらには耐熱性、耐湿性、耐熱衝撃性での耐久性が不良である。
【０００６】
ポリエチレンテレフタレート、塩化ビニル、ナイロンなどのフィルムや金属などに良好な接着性を示す樹脂としては、エポキシ樹脂、フェノール樹脂などがある。特許文献４、５は、エポキシ樹脂とフェノール樹脂からなる耐湿性に優れた導電性ペーストであり、特許文献６では、エポキシ樹脂とスルホニウム塩からなる耐熱性、耐湿性に優れた導電性ペーストである。これらの導電ペーストは、折り曲げ部分のＲが０ｍｍの３６０°のような厳しい屈曲性では不良である。また、金属箔、フィルムに対しては良好な密着性が得られない。
【０００７】
特許文献７は、アクリル樹脂からなる耐熱性に優れた導電性ペーストであるが、高温高湿度下での信頼性に劣るという欠点がある。
【０００８】
特許文献８は、ポリアミドイミドシリコン重合体からなる耐熱性、耐湿性に優れた導電性ペーストであり、特許文献９は、ポリアミドイミドシリコン重合体とエポキシ樹脂からなる耐熱性、耐湿性に優れた導電性ペーストである。これらの導電ペーストも、折り曲げ部分のＲが０ｍｍの３６０°のような厳しい屈曲性では不良である。
【０００９】
特許文献１０は、レゾール型フェノール樹脂とエポキシ樹脂、ポリエステル樹脂、ポリビニルブチラール樹脂の中から選ばれた少なくとも１種類以上の樹脂からなる耐湿性、耐温度サイクル性に優れた導電性ペーストであるが、折り曲げ部分のＲが０ｍｍの３６０°のような厳しい屈曲性では不良である。
【００１０】
【特許文献１】特開昭５９−２０６４５９号公報
【特許文献２】特開平１−１５９９０６公報
【特許文献３】特開昭６０−２２３８７１号公報
【特許文献４】特開平８−２４５７６４号公報
【特許文献５】特開平７−２７８２７４号公報
【特許文献６】特開平９−２５９６３６号公報
【特許文献７】特開昭５５−１４９３５６号公報
【特許文献８】特開平６−１１６５１７号公報
【特許文献９】特開平６−１３６３００号公報
【特許文献１０】特開平７−４１７０６号公報
【発明の開示】
【発明が解決しようとする課題】
【００１１】
導電ペーストに使用するバインダ樹脂組成物において良好な接着性、屈曲性を得ようとすると、通常ガラス転移点温度を１０℃以下のポリエステルを主体とした主剤と硬化剤としてブロックイソシアネート化合物を配合して使用するが、バッチ式オーブンの場合１３０〜１７０℃で３０分程度の加熱が必要となる。ＩＲ（遠赤外線）のコンベアオーブンの場合でも基材表面温度１５０℃で３分以上かかる。このように高温で硬化すると、基材にダメージを与える問題があり、使用できる基材が限定される。また、充分な硬化をしても主剤となるポリエステル樹脂に柔軟なものを用いているため、耐コネクター挿抜性、耐コネクターブロッキング性に劣る問題がある。
【００１２】
これらの導電性ペーストを低温短時間硬化で使用すると、充分な硬化が得られず、密着性や硬度の低下が認められ、さらには、耐コネクター挿抜性、耐コネクターブロッキング性が著しく不良となる。
また、近年ではＩＴＯ蒸着透明導電性フィルムを基材とした場合、カールや寸法安定性の問題がある。また、ＰＥＴフィルムを基材に用いる場合においても、フィルムからのオリゴマー発生抑制や生産性向上のため、低温短時間硬化が強く求められている。
【００１３】
一方、硬化剤を配合しない乾燥タイプの導電性ペーストも使用されているが、低温速硬化性は良好であるが、ＩＴＯ蒸着透明導電性フィルムに対する密着性に劣り、ＰＥＴフィルムに使用した場合においては、耐屈曲性、耐コネクター挿抜性、耐コネクターブロッキング性などが劣り、用途が限定される問題がある。
【課題を解決するための手段】
【００１４】
本発明者等はこうした問題を解決するために、優れた接着性と屈曲性を有し、かつ、低温速硬化性と耐熱性、耐湿性、耐熱衝撃性等の耐久性を合わせ持ち、さらには耐コネクター挿抜性、耐コネクターブロッキング性にも優れた導電ペーストに好適な樹脂組成物を鋭意検討した結果、ポリエステル樹脂の酸成分、グリコール成分それぞれの合計を１００モル％としたとき、酸成分及び／またはグリコール成分の０．５〜５０モル％に二重結合を有するモノマーを含むポリエステル樹脂は、優れた接着性と屈曲性を有し、かつ、イソシアネート化合物との反応性に優れ、低温硬化が可能となり、さらには、耐コネクター挿抜性、耐コネクターブロッキング性にも優れることを見出し、本発明に到達した。
【００１５】
すなわち本発明は、導電粉（Ａ）、ポリエステル樹脂の酸成分、グリコール成分それぞれの合計を１００モル％としたときに、酸成分及び／またはグリコール成分の０．５〜５０モル％に二重結合を有するモノマーを共重合しているポリエステル樹脂（Ｂ）およびイソシアネート化合物（Ｃ）を含むことを特徴とする導電性ペーストに関する。
【発明の効果】
【００１６】
本発明の導電性ペーストは、ポリエチレンテレフタレート、ＩＴＯ蒸着ＰＥＴフィルム、塩化ビニル、ナイロンなどのフィルムや金属基板、ガラス基板等に優れた接着性と屈曲性を有し、さらに、従来技術では得られなかった優れた低温速硬化性を有し、耐熱性、耐湿性、耐熱衝撃性などの耐久性を合わせ持つ。さらには、耐コネクター挿抜性、耐コネクターブロッキング性に優れる。このことにより、電気製品、電子部品、自動車間連用途等の非常に過酷な分野において、高度な要求品質に応えることができる。
【発明を実施するための最良の形態】
【００１７】
本発明に使用する導電粉（Ａ）は、銀粉単独または銀粉を主体とするものが好ましい。銀粉の形状としては、公知のフレーク状（リン片状）、球状、樹枝状（デンドライト状）、球状の１次粒子が３次元状に凝集した形状などがあるが、この内フレーク状銀粉、球状の１次粒子が３次元状に凝集した形状の銀粉が特に好ましい。
【００１８】
フレーク状銀粉としては光散乱法により測定した平均粒子径（５０％Ｄ）が１〜１５μｍのものが好ましく、より好ましくは２〜８μｍ、さらに好ましくは２〜５μｍである。
【００１９】
導電粉としては、銀粉の他にカーボンブラック、グラファイト粉などの炭素系のフィラー、金粉、白金粉、パラジウム粉などの貴金属粉、銅粉、ニッケル粉、アルミ粉、真鍮粉などの卑金属粉、銀などの貴金属でめっき、合金化した卑金属粉、シリカ、タルク、マイカ、硫酸バリウムなどの無機フィラー、などを銀粉に混合して使用できるが、導電性、耐湿性などの環境特性、コスト面より、カーボンブラックおよび／またはグラファイト粉を銀粉主体の全導電粉中に２０重量％以下、さらに好ましくは１０重量％以下で配合することが好ましい。もちろんカーボンブラックおよび／またはグラファイトを主体としたものも銀系と比較して抵抗値はかなり高いが、安価で化学的に安定であるので用途によっては使用できる。
【００２０】
本発明に使用する導電粉（Ａ）と結合剤の配合比は、導電粉の種類によって異なるが、（Ａ）が銀粉主体の場合は（Ａ）／結合剤比が６０／４０〜９５／５（重量比）が好ましく、より好ましくは８０／２０〜９０／１０である。（Ａ）が（Ａ）／結合剤比において６０未満では良好な導電性、耐屈曲性、耐熱性や耐湿性や耐熱衝撃性等の耐久性が得られないことがあり、９５を越えると耐屈曲性、密着性が低下することがある。
導電粉（Ａ）がカーボンブラックおよび／またはグラファイト主体の場合は、（Ａ）／結合剤比が４０／６０〜７０／３０（重量比）が好ましく、より好ましくは４５／５５〜６５／３５である。（Ａ）が（Ａ）／結合剤比において６０未満では良好な導電性、耐屈曲性、耐熱性や耐湿性や耐熱衝撃性等の耐久性が得られないことがあり、７０を越えると耐屈曲性、密着性が低下することがある。
【００２１】
本発明に使用する結合剤は、ポリエステル樹脂の酸成分、グリコール成分それぞれの合計を１００モル％としたとき、酸成分及び／またはグリコール成分の０．５〜５０モル％に二重結合を有するモノマーを共重合しているポリエステル樹脂（Ｂ）およびイソシアネート化合物（Ｃ）を含むことを特徴とする。
【００２２】
このポリエステル樹脂系を結合剤に使用することにより、良好な密着性、耐屈曲性の他に、驚くべきことにこれまで得られなかった優れた低温硬化性とさらには、優れた耐コネクター挿抜性、耐コネクターブロッキング性が得られる。
【００２３】
本発明に使用するポリエステル樹脂（Ｂ）は、酸成分、グリコール成分それぞれの合計を１００モル％としたとき、酸成分および／またはグリコール成分の０．５〜５０モル％に二重結合を有するモノマーを共重合していることが必要である。メカニズムは不明であるが、この不飽和基を含有するポリエステル樹脂（Ｂ）と硬化剤としてのイソシアネート化合物（Ｃ）を配合することにより、好ましくは錫系化合物（Ｅ）などの触媒を併用することにより、従来のポリエステル樹脂と比較して著しく硬化速度が速くなり、また、硬化温度も低減できる。
【００２４】
本発明に用いるポリエステル樹脂（Ｂ）は酸成分及び／またはグリコール成分の一部に二重結合を有するモノマーを共重合しており、ポリエステル樹脂の酸成分、グリコール成分それぞれの合計を１００モル％としたとき、その共重合量が酸成分及び／またはグリコール成分の０．５〜５０モル％含有する。好ましくは２〜３０モル％であり、更に好ましくは５〜２０モル％である。二重結合を含有するモノマーが０．５モル％未満の場合、ポリエステル樹脂（Ｂ）とポリイソシアネート化合物（Ｃ）との硬化性に効果が薄くなる場合があり、また５０モル％を越えると二重結合開裂によるゲル化の可能性が高くなり高分子量のポリエステルの製造が困難になることがある。
【００２５】
また本発明に用いるポリエステル樹脂（Ｂ）の二重結合濃度はポリエステル樹脂（Ａ）中に１０〜２５００当量／１０6ｇであることが好ましく、より好ましくは５０〜１５００当量／１０6ｇであり、更に好ましくは１５０〜１０００当量／１０6ｇである。二重結合濃度は上記二重結合を有するモノマーの共重合量を調節することで調節する。１０当量／１０6ｇ未満では硬化性に効果が薄くなる場合があり、２５００当量／１０6ｇを超えると高分子量のポリエステルの製造が困難になることがある。二重結合濃度はポリエステル樹脂の1Ｈ−ＮＭＲ測定により二重結合に結合したプロトン比をもとに決定する値であり、単位は当量／１０6ｇで表し、樹脂１トン中に含まれる二重結合の当量数を示すものである。
【００２６】
本発明に用いるポリエステル樹脂（Ｂ）に二重結合を有するモノマーを共重合するには例えば不飽和二重結合を含有するジカルボン酸使用する。不飽和二重結合を含有するジカルボン酸としては、α、β−不飽和ジカルボン酸類としてフマル酸、マレイン酸、無水マレイン酸、イタコン酸、シトラコン酸、不飽和二重結合を含有する脂環族ジカルボン酸として２，５−ノルボルナンジカルボン酸無水物、テトラヒドロ無水フタル酸、ダイマー酸等を挙げることができる。この内短時間硬化を可能とする点で好ましいものはフマル酸、マレイン酸および２，５−ノルボルネンジカルボン酸（エンド−ビシクロ−（２，２，１）−５−ヘプテン−２，３−ジカルボン酸）であり、特に好ましいものはフマル酸である。
【００２７】
ポリエステル樹脂（Ｂ）に共重合するその他の酸成分は、全酸成分のうち芳香族ジカルボン酸が６０モル％以上が好ましく、より好ましくは７０モル％以上である。芳香族ジカルボン酸が６０モル％未満では塗膜の強度が低下し、低温の耐屈曲性、耐熱性や耐湿性や耐熱衝撃性等の耐久性などが低下する場合がある。また、高度の耐湿性が要求される場合は、芳香族ジカルボン酸が８０モル％以上が好ましく、耐屈曲性の面より、後述する主鎖の炭素数が５以上の脂肪族グリコールと組み合わせて共重合することが特に好ましい。
【００２８】
ポリエステル樹脂（Ｂ）に共重合するその他のジカルボン酸の内、芳香族ジカルボン酸としては、テレフタル酸、イソフタル酸、オルソフタル酸、２，６−ナフタレンジカルボン酸などが挙げられる。この内、物性面と溶剤溶解性からテレフタル酸とイソフタル酸を併用することが好ましい。さらに、その他のジカルボン酸としては、コハク酸、グルタル酸、アジピン酸、セバシン酸、ドデカンジカルボン酸、アゼライン酸などの脂肪族ジカルボン酸、炭素数１２〜２８の二塩基酸、１，４−シクロヘキサンジカルボン酸、１，３ーシクロヘキサンジカルボン酸、１，２−シクロヘキサンジカルボン酸、４−メチルヘキサヒドロ無水フタル酸、３−メチルヘキサヒドロ無水フタル酸、２−メチルヘキサヒドロ無水フタル酸、ジカルボキシ水素添加ビスフェノールＡ、ジカルボキシ水素添加ビスフェノールＳ、水素添加ダイマー酸、水素添加ナフタレンジカルボン酸、トリシクロデカンジカルボン酸などの脂環族ジカルボン酸、ヒドロキシ安息香酸、乳酸などのヒドロキシカルボン酸挙げられる。
【００２９】
本発明に使用するポリエステル樹脂（Ｂ）に共重合するグリコール成分は、エチレングリコール、１，２−プロピレングリコール、１，３−プロピレングリコール、１，４−ブタンジオール、１，３−ブタンジオール、１，５−ペンタンジオール、１，６−ヘキサンジオール、３−メチル−１，５−ペンタンジオール、ネオペンチルグリコール、２−メチル−１，３−プロパンジオール、２−エチル−２−ブチル−１，３−プロパンジオール、ジエチレングリコール、１，４−シクロヘキサンジメタノール、ビスフェノールＡのエチレンオキサイド付加物、ビスフェノールＡのプロピレンオキサイド付加物、あるいはポリエチレングリコール、ポリプロピレングリコール、ポリテトラメチレングリコール等のポリエーテルグリコールを挙げることができる。さらに、ε−カプロラクトン、δ−バレロラクトン等のラクトン類やｐ−ヒドロキシエトキシ安息香酸等のオキシカルボン酸もポリエステル樹脂の原料として挙げられる。
【００３０】
これらのうち、溶剤溶解性を付与するために、側鎖としてアルキル基を有するグリコールを３０モル％以上共重合することが好ましい。より好ましくは４０モル％以上共重合することが好ましい。側鎖にアルキル基を有するグリコールとは例えば１，２−プロピレングリコール、１，３−ブタンジオール、３−メチル−１，５−ペンタンジオール、ネオペンチルグリコール、２−メチル−１，３−プロパンジオール、２−エチル−２−ブチル−１，３−プロパンジオール、ビスフェノールＡのエチレンオキサイド付加物、ビスフェノールＡのプロピレンオキサイド付加物等が挙げられる。これらのうち、溶剤溶解性と硬化性の面より、３−メチル−１，５−ペンタンジオール、ネオペンチルグリコール、２−メチル−１，３−プロパンジオールが特に好ましい。
【００３１】
さらに、耐屈曲性と耐湿性などの耐久性の面より、主鎖の炭素数が５以上の脂肪族グリコールを共重合することが好ましい。具体例としては、１，５−ペンタンジオール、１，６−ヘキサンジオール、３−メチル−１，５−ペンタンジオール、２−メチル−１，５−ペンタンジオール、１，９−ノナンジオール、１，１０−デカンジオールなどが挙げられ、単独または２種類以上を組み合わせて使用する。これらの長鎖のグリコールを使用することにより、良好な接着性と屈曲性と耐熱性が得られ、さらに驚くべきことに著しく耐湿性が向上する。特に、１，５−ペンタンジオール、１，６−ヘキサンジオール、３−メチル−１，５−ペンタンジオールが好ましく、これらを７０モル％以上で使用することが好ましい。
【００３２】
さらに、脂環族グリコールを共重合しても良い。脂環族グリコールはガラス転移点温度を下げずに、耐屈曲性、耐衝撃性を向上する効果がある。また、耐湿性などの耐久性も良好である。脂環族グリコールとしては１，４−シクロヘキサンジメタノール、１，３−シクロヘキサンジメタノール、１，２−シクロヘキサンジメタノール、トリシクロデカングリコール、ダイマージオールなどが挙げられる。このうち、１，４−シクロヘキサンジメタノールが溶解性、耐湿性の面から好ましい。
【００３３】
ポリエステル樹脂（Ｂ）の好ましいガラス転移点温度は２５℃以下、より好ましくは−２０〜１５℃である。
【００３４】
また、発明の内容を損なわない範囲でビスフェノールＡのアルキレンオキサイド付加物、ビスフェノールＦのアルキレンオキサイド付加物やトリメチロールエタン、トリメチロールプロパン、グリセリン、ペンタエリスリトール、ポリグリセリンなどの多価ポリオールを併用してもよい。
【００３５】
また、イソシアネート化合物との反応性を向上する目的で、無水トリメリット酸、無水ピロメリット酸などの多価のカルボン酸を全酸成分の５モル％以下で共重合することが特に好ましい。さらに、ポリエステル樹脂を重合後にε−カプロラクトンを末端に付加することが好ましい。末端をラクトン変性することにより、イソシアネート化合物との反応性がさらに向上する。また、５−スルホイソフタル酸ナトリウム塩などのスルホン酸金属塩基含有ジカルボン酸を併用してもよい。また、ポリエステル樹脂を重合後、無水トリメリット酸、無水フタル酸などの酸無水物を後付加して酸価を付与してもよい。
【００３６】
本発明の導電性ペーストにはラジカル重合禁止剤（Ｄ）を添加することが好ましい。主にはポリエステル樹脂（Ｂ）を重合する際に二重結合開裂によるゲル化防止のために用いられるものであるが、ポリエステル樹脂の貯蔵安定性を高めるために重合後に添加しても良い。ラジカル重合禁止剤（Ｄ）としてはフェノール系酸化防止剤、リン系酸化防止剤、アミン系酸化防止剤、硫黄系酸化防止剤、無機化合物系酸化防止剤など公知のものが例示できる。
【００３７】
フェノール系酸化防止剤としては、２，５−ジ−ｔ−ブチルハイドロキノン、４，４’−ブチルデンビス（３−メチル−６−ｔ−ブチルフェノール）、１，１，３−トリス（２−メチル−４−ヒドロキシ−５−ｔ−ブチルフェニル）ブタン、１，３，５−トリス−メチル−２，４，６−トリス（３，５−ジ−ｔ−ブチル−４−ヒドロキシベンジル）ベンゼン、トリス（３，５−ジ−ｔ−ブチル−４−ヒドロキシフェニル）イソシアヌレートなど、またはそれらの誘導体等が挙げられる。
【００３８】
リン系酸化防止剤としては、トリ（ノニルフェニル）ホスファイト、トリフェニルホスファイト、ジフェニルイソデシルホスファイト、トリオクタデシルホスファイト、トリデシルホスファイト、ジフェニルデシルホスファイト、４，４’−ブチリデン−ビス（３−メチル−６−ｔ−ブチルフェニルジトリデシルホスファイト）、ジステアリル−ペンタエリスリトールジホスファイト、トリラウリルトリチオホスファイトなど、またはそれらの誘導体等が挙げられる。
【００３９】
アミン系酸化防止剤としては、フェニル−β−ナフチルアミン、フェノチアジン、Ｎ，Ｎ’−ジフェニル−ｐ−フェニレンジアミン、Ｎ，Ｎ’−ジ−β−ナフチル−ｐ−フェニレンジアミン、Ｎ−シクロヘキシル−Ｎ’−フェニル−ｐ−フェニレンジアミン、アルドール−α−ナフチルアミン、２，２，４−トリメチル−１，２−ジハイドロキノリンポリマーなど、またはそれらの誘導体等が挙げられる。
【００４０】
硫黄系酸化防止剤としては、チオビス（Ｎ−フェニル−β−ナフチルアミン、２−メルカプトベンチアゾール、２−メルカプトベンゾイミダゾール、テトラメチルチウラムジサルファイド、ニッケルイソプロピルキサンテートなど、又はそれらの誘導体が挙げられる。
【００４１】
ニトロ化合物系酸化防止剤としては、１，３，５−トリニトロベンゼン、ｐ−ニトロソジフェニルアミン、ｐ−ニトロソジメチルアニリン、１−クロロ−３−  ニトロベンゼン、ｏ−ジニトロベンゼン、ｍ−ジニトロベンゼン、ｐ−ジニトロベンゼン、ｐ−ニトロ安息香酸、ニトロベンゼン、２−ニトロ−５−シアノチオフェンなど、又はそれらの誘導体が挙げられる。
【００４２】
無機化合物系酸化防止剤としては、ＦｅＣｌ3、Ｆｅ（ＣＮ）3、ＣｕＣｌ2、ＣｏＣｌ3、Ｃｏ（ＣｌＯ4）3、Ｃｏ（ＮＯ3）3、Ｃｏ2（ＳＯ4）3等が挙げられる。
【００４３】
本発明に用いるラジカル重合禁止剤（Ｄ）としては、上記の酸化防止剤の中で、フェノール系酸化防止剤、アミン系酸化防止剤が熱安定性の点で好ましく、融点が１２０℃以上で分子量が２００以上のものがより好ましく、融点が１７０℃以上のものがさらに好ましい。具体的には、フェノチアジン、４，４’−ブチルデンビス（３−メチル−６−ｔ−ブチルフェノール）などである。
【００４４】
またラジカル重合禁止剤（Ｄ）の添加量は、ポリエステル樹脂（Ｂ）１００重量部に対し０．００１〜０．５重量部の範囲が好ましく、より好ましくは、０．０１〜０．１重量部である。０．００１重量部未満ではポリエステル重合時の熱安定性が低く二重結合開裂によるゲル化の恐れがあり高分子量のポリエステルを製造するのが困難になる場合があり、０．５重量部を越えると硬化塗膜の物性等に悪影響を与える可能性がある。
【００４５】
本発明に使用するポリエステル樹脂（Ｂ）の数平均分子量は３，０００以上、好ましくは８，０００以上、さらに好ましくは１５，０００以上である。数平均分子量が３，０００未満であると耐屈曲性が低下する。また、ペースト粘度が低下してしまうことがある。ポリエステル樹脂（Ｂ）の還元粘度としては０．２ｄｌ／ｇ以上が好ましく、より好ましくは０．４ｄｌ／ｇ以上、さらに好ましくは０．５ｄｌ／ｇ以上である。
【００４６】
本発明のポリエステル樹脂（Ｂ）は、接着性、屈曲性、及び溶剤溶解性などから融点を有しない（非結晶）ことが好ましい。
【００４７】
本発明のポリエステル樹脂（Ｂ）は、発明の内容を損なわない範囲で本発明のポリエステル樹脂（Ｂ）以外のポリエステル樹脂、ポリエステルウレタン樹脂、ポリエーテルウレタン樹脂、ポリカーボネートウレタン樹脂、塩化ビニル・酢酸ビニル共重合体、エポキシ樹脂、フェノール樹脂、アクリル樹脂、ポリアクリロニトリル系樹脂、ポリブタジエン系樹脂、水素添加ポリブタジエン系樹脂、ニトロセルロース、セルロース・アセテート・ブチレート（ＣＡＢ）、セルロース・アセテート・プロピオネート（ＣＡＰ）などの変性セルロース類、ポリアミドイミド樹脂を特性を落とさない範囲で配合してもよい。
【００４８】
ポリエステル樹脂（Ｂ）はエステル交換法、直接重合法などの公知の方法により重合される。
【００４９】
本発明の導電性ペーストは、ポリエステル樹脂（Ｂ）と反応し得る硬化剤としてイソシアネート化合物（Ｃ）を配合する必要がある。イソシアネート化合物（Ｃ）の好ましい配合量は、ポリエステル樹脂（Ｂ）１００重量部に対して１〜４０重量部、より好ましくは５〜４０重量部である。さらには、貯蔵安定性の面より、ブロック化して使用することが好ましい。イソシアネート化合物（Ｃ）が１重量部未満では十分硬化しない。また、４０重量部を超えると脆くなったり、十分反応しなくなる可能性場合がある。
【００５０】
イソシアネート化合物としては、芳香族、脂肪族のジイソシアネート、３価以上のポリイソシアネートがあり、低分子化合物、高分子化合物のいずれでもよい。例えば、テトラメチレンジイソシアネート、ヘキサメチレンジイソシアネート、トルエンジイソシアネート、ジフェニルメタンジイソシアネート、水素化ジフェニルメタンジイソシアネート、キシリレンジイソシアネート、水素化キシリレンジイソシアネート、イソホロンジイソシアネートあるいはこれらのイソシアネート化合物の３量体、及びこれらのイソシアネート化合物の過剰量と、例えばエチレングリコール、プロピレングリコール、トリメチロールプロパン、グリセリン、ソルビトール、エチレンジアミン、モノエタノールアミン、ジエタノールアミン、トリエタノールアミン等の低分子活性水素化合物または各種ポリエステルポリオール類、ポリエーテルポリオール類、ポリアミド類の高分子活性水素化合物などと反応させて得られる末端イソシアネート基含有化合物が挙げられる。
【００５１】
ブロックイソシアネート化剤としては、例えばフェノール、チオフェノール、メチルチオフェノール、エチルチオフェノール、クレゾール、キシレノール、レゾルシノール、ニトロフェノール、クロロフェノールなどのフェノール類、アセトキシム、メチルエチルケトオキシム、シクロヘキサノンオキシムなどのオキシム類、メタノール、エタノール、プロパノール、ブタノールなどのアルコール類，エチレンクロルヒドリン、１，３−ジクロロ−２−プロパノールなどのハロゲン置換アルコール類、ｔ−ブタノール、ｔ−ペンタノールなどの第三級アルコール類、ε−カプロラクタム、δ−バレロラクタム、γ−ブチロラクタム、β−プロピロラクタムなどのラクタム類が挙げられ、その他にも芳香族アミン類、イミド類、アセチルアセトン、アセト酢酸エステル、マロン酸エチルエステルなどの活性メチレン化合物、メルカプタン類、イミン類、イミダゾール類、尿素類、ジアリール化合物類、重亜硫酸ソーダ等も挙げられる。このうち、硬化性よりオキシム類、イミダゾール類、アミン類がとくに好ましい。
【００５２】
さらには、硬化触媒を配合することが好ましい。イソシアネートの硬化触媒としては、ジブチルチンジラウレート、ジオクチルチンジラウレート等の錫系、ジンクネオデカノエート等の亜鉛系、ビスマスネオデノカネート、ビスマス２−エチルヘキサノエート等のビスマス系、Ｋ−ＫＡＴ  ＸＣ−４２０５、ＸＣ−６１２１（楠本化成（株）製）等のジルコニウム系、Ｋ−ＫＡＴ  ＸＣ−５２１８（楠本化成（株）製）等のアルミニウム系、オクチル酸カリウム、酢酸カリウム等のカリウム系、テトラエチレンジアミン、ビス（ジメチルアミノエチル）エーテル、Ｎ，Ｎ’,Ｎ’−トリメチルアミノエチルピペラジンなど東ソー（株）のカタログに記載のアミン系触媒、１，８−ジアサビシクロ（５，４，０）−ウンデセン−７、１，５−ジアザビシクロ（４，３，０）−ノネン−５、Ｕ−ＣＡＴ  ＳＡシリーズ、Ｕ−ＣＡＴシリーズ、ＰＯＬＹＣＡＴ８（サンアプロ（株）製）、カオライザーシリーズ（花王（株）製）等のアミン系が挙げられるが、この内、特に錫化合物（Ｅ）が特に好ましい。
【００５３】
硬化触媒の配合量は、ポリエステル樹脂（Ｂ）１００重量部に対して０．０１〜０．５重量部が好ましく、より好ましくは０．０５〜０．３重量部である。
【００５４】
本発明の導電性ペーストにおいては、イソシアネート化合物以外の硬化剤を併用しても良い。イソシアネート化合物以外の硬化剤としては、メチル化メラミン、ブチル化メラミン、ベンゾグアナミン、尿素樹脂などのアミノ樹脂、酸無水物、イミダゾール類、エポキシ樹脂、フェノール樹脂などの公知の化合物が挙げられる。
【００５５】
これらのその他の硬化剤には、その種類に応じて選択された公知の触媒あるいは促進剤を併用することもできる。
【００５６】
本発明には溶剤を併用して良い。その種類に制限はなく、エステル系、ケトン系、エーテルエステル系、塩素系、アルコール系、エーテル系、炭化水素系などが挙げられる。このうち、スクリーン印刷する場合はエチルカルビトールアセテート、ブチルセロソルブアセテート、イソホロン、シクロヘキサノン、γ−ブチロラクトンなどの高沸点溶剤が好ましい。
【００５７】
本発明の導電ペーストには、公知の消泡剤、レベリング剤、分散剤等の添加剤を添加してもよい。
【実施例】
【００５８】
以下、本発明を実施例により説明する。実施例中、単に部とあるものは重量部を示す。また、各測定項目は以下の方法に従った。
【００５９】
１．還元粘度、ηｓｐ／ｃ（ｄｌ／ｇ）
ポリエステル樹脂０．１０ｇをフェノール／テトラクロロエタン（重量比６／４）の混合溶媒２５ｃｃに溶かし、ウベローデ粘度管を用いて３０℃で測定した。
【００６０】
２．分子量
ＧＰＣによりポリスチレン換算の数平均分子量を測定した。
【００６１】
３．ガラス転移点温度（Ｔｇ）
示差走査熱量計（ＤＳＣ）を用いて、２０℃／分の昇温速度で測定した。サンプルは試料５ｍｇをアルミニウム押え蓋型容器に入れ、クリンプした。
【００６２】
４．酸価（ｍｇＫＯＨ／ｇ）
試料０．２ｇを精秤し２０ｍｌのクロロホルムに溶解した。ついで、０．０１Ｎの水酸化カリウム（エタノール溶液）で滴定して求めた。指示薬には、フェノールフタレイン溶液を用いた。
【００６３】
５．テストピースの作成
導電性ペーストを厚み７５μｍのアニール処理ＰＥＴフィルムに乾燥後の膜厚が８〜１０μｍになるように線幅０．５ｍｍで長さ７５ｍｍのパターン（耐屈曲試験用）と２５ｍｍ幅で長さ５０ｍｍのパターン（比抵抗測定用、耐熱性測定用、耐湿性測定用、耐熱衝撃性用、耐コネクター挿抜性用、耐コネクターブロッキング性用）をスクリーン印刷した。これを、コンベア式の遠赤外線オーブンを用い、基材フィルムの表面温度が１２０℃で３分の条件で乾燥したものをテストピースとした。密着性と硬度については、ＩＴＯ蒸着ＰＥＴフィルムについてもＰＥＴフィルムと同様に評価した。尚、ＩＴＯ蒸着ＰＥＴフィルムは厚み１８８μｍのＲＮＡ５００（東洋紡績（株）製）をそのまま用いた。
【００６４】
６．比抵抗
５．で作成したテストピースを用い、膜厚と４深針抵抗測定器を用いてシート抵抗膜厚を測定し、これらより比抵抗を算出した。
【００６５】
７．密着性
５．で作成したテストピースをセロハンテープ剥離試験により評価した。
【００６６】
８．鉛筆硬度
５．で作成したテストピースを厚さ２ｍｍのＳＵＳ３０４板上に置き、ＪＩＳ  Ｓ−６００６に規定された高級鉛筆を用い、ＪＩＳ  Ｋ−５４００に従って測定し、傷の有無で判断した。
【００６７】
９．耐屈曲性
５．で作成したテストピースを２５℃、荷重５０ｇ／ｃｍ2、Ｒ＝０の条件で同一箇所で３６０度屈曲を５回繰り返し導体の抵抗変化率で評価した。
抵抗変化率（％）＝｛（Ｒ−Ｒ○）／Ｒ○｝×１００
ただし、Ｒ○＝初期回路抵抗  Ｒ＝屈曲試験後の抵抗値
○：抵抗変化率が２００％以下
△：抵抗変化率が２００％超、１０００％以下
×：抵抗変化率が１０００％超
××：屈曲５回以内に断線
【００６８】
１０．耐湿性
５．で作成したテストピースを８５℃、相対湿度８５％ＲＨで５００時間恒温恒湿器中で熱処理した後、導体の密着性、鉛筆硬度、耐屈曲性を評価した。基材は７５μｍのＰＥＴフィルムを用いた。
【００６９】
１１．耐コネクター挿抜性
５．で作成したテストピースの裏面に１２５μｍの補強フィルムを粘着したものをファインピッチのコネクターを用いて１０回挿抜を繰り返し、導電ペースト塗膜の剥がれの程度で評価した。
○：剥がれなし
△：わずかに剥離する
×：剥離する
【００７０】
１２．耐コネクターブロッキング性
５．で作成したテストピースの裏面に１２５μｍの補強フィルムを粘着したものにファインピッチのコネクターを装着し、６０℃、９５％ＲＨの条件下で５００時間放置し、コネクターから抜き取り導電ペースト塗膜の穴あきの程度で評価した。
○：穴あきなし
△：わずかに穴あきあり
×：穴あきあり
【００７１】
合成例．１（ポリエステル樹脂ａ）
グビリュー精留塔を具備した四口フラスコにジメチルテレフタル酸９７部、ジメチルイソフタル酸１９部、エチレングリコール９３部、ネオペンチルグリコール７３部、反応触媒としてテトラブチルチタネート０．１０２部、ラジカル重合禁止剤としてのフェノチアジン０．０４３部を仕込み、１８０℃で３時間エステル交換を行った。ついで、セバシン酸６１部、フマル酸１２部を仕込み、エステル化を行った。次に、１ｍｍＨｇ以下まで徐々に減圧し、２４０℃、２時間重合した。得られたポリエステル樹脂の組成は、テレフタル酸／イソフタル酸／セバシン酸／フマル酸／／エチレングリコール／ネオペンチルグリコール＝５０／１０／３０／１０／／５５／４５（モル比）で還元粘度０．７０ｄｌ／ｇ、数平均分子量２２，０００、酸価１．１ｍｇＫＯＨ／ｇ、ガラス転移点温度６℃であった。結果を表１に示す。
【００７２】
合成例．２（ポリエステル樹脂ｂ）
グビリュー精留塔を具備した四口フラスコにジメチルテレフタル酸９７部、ジメチルイソフタル酸８５部、無水トリメリット酸１．９部、３−メチル−１，５−ペンタンジオール２３６部、テトラブチルチタネート０．１０２部を仕込み、ラジカル重合禁止剤としてのフェノチアジン０．０４８部を仕込み、１８０℃、３時間エスエル交換を行なった。ついで、フマル酸６部を仕込み、エステル化を行った。次に、１ｍｍＨｇ以下まで徐々に減圧し、２４０℃、２時間重合した。得られたポリエステル樹脂の組成は、テレフタル酸／イソフタル酸／フマル酸／トリメリット酸／／３−メチル−１，５−ペンタンジオール＝５０／４４／５／１／／１００（モル比）、還元粘度０．４５ｄｌ／ｇ、数平均分子量１２，０００、酸価０．７ｍｇＫＯＨ／ｇ、ガラス転移点温度０℃であった。結果を表１に示す。
【００７３】
合成例．３（ポリエステル樹脂ｃ）
合成例．１と同様にしてポリエステル樹脂ｃを合成した。フェノチアジンは合成例．１と同様、得られたポリエステル樹脂に対し２００ｐｐｍになるように添加した。得られたポリエステル樹脂の組成は、テレフタル酸／イソフタル酸／フマル酸／／２−メチル−１，３−プロパンジオール／１，６−ヘキサンジオール＝３０／５５／１５／／５０／５０（モル比）、還元粘度０．５５ｄｌ／ｇ、酸価０．５ｍｇＫＯＨ／ｇ、ガラス転移点温度２５℃であった。結果を表１に示す。
【００７４】
合成例．４（ポリエステル樹脂ｄ）
合成例．１と同様にしてポリエステル樹脂ｄを合成した。得られたポリエステル樹脂の組成は、テレフタル酸／イソフタル酸／フマル酸／トリメリット酸／／３−メチル−１，５−ペンタンジオールジオール／１，４−シクロヘキサンジメタノール＝５０／３９／１０／１／／８０／２０（モル比）、還元粘度０．６５ｄｌ／ｇ、数平均分子量２１，０００、酸価０．９ｍｇＫＯＨ／ｇ、ガラス転移点温度３℃であった。結果を表１に示す。
【００７５】
比較合成例．５（比較ポリエステル樹脂ｅ）
合成例．１と同様に、比較ポリエステル樹脂ｄを合成した。ただし、二重結合を含むモノマーを使用しなかったので、フェノチアジンは配合しなかった。得られたポリエステル樹脂の組成は、テレフタル酸／イソフタル酸／セバシン酸／／エチレングリコール／ネオペンチルグリコール＝５０／２０／３０／／５５／４５（モル比）であった。還元粘度０．７５ｄｌ／ｇ、数平均分子量２３，０００、酸価１．５ｍｇＫＯＨ／ｇ、ガラス転移点温度７℃であった。結果を表２に示す。
【００７６】
比較合成例．６〜８
合成例．１と同様に、比較ポリエステル樹脂ｆ〜ｈを合成した。比較ポリエステル樹脂ｆは二重結合を含むモノマーを使用しなかったが、合成例と条件を合わせるために、フェノチアジンを得られたポリエステル樹脂に対し、２００ｐｐｍ添加した例である。結果を表２に示す。
【００７７】
銀粉Ａ−１の調整
市販のフレーク状銀粉をそのまま用いた。光散乱法による平均粒子径（５０％Ｄ）は４．５μｍ、比表面積０．７ｍ2／ｇであった。
【００７８】
実施例１
銀粉Ａ−１  ８９部、ポリエステル樹脂ａのブチルセロソルブアセテート溶解品９．６固形部、ブロックイソシアネート化合物としてコロネート２５０７を１．４固形部、レベリング剤としてのポリフローＳを０．５部を配合し、硬化触媒としてのジブチルチンジラウレート０．０２部を充分プレミックスした後、チルド３本ロール混練り機で、３回通して分散した。得られた銀ペーストを５．に記述した方法で印刷、乾燥し評価した。比抵抗は５.５×１０-5Ω・ｃｍで良好であった。耐屈曲性は、２５℃、Ｒ＝０、３６０度屈曲５回後の抵抗変化率が＋３５％であり、断線は認められず、非常に良好であった。また、耐湿性はやや物性の低下が認められたが、実用範囲内であった。さらに、低温短時間で硬化したにもかかわらず、耐コネクター挿抜性、耐コネクターブロッキング性も非常に良好であった。また、低温短時間硬化にもかかわらず、ＩＴＯ蒸着ＰＥＴフィルムへの良好な密着性、硬度が得られた。結果を表３に示す。
【００７９】
実施例１と同様に実施例２〜４の導電性ペーストを作成、評価した。結果を表２に示す。いずれの実施例も低温短時間の硬化条件で良好な反応性を示し、耐コネクター挿抜性、耐コネクターブロッキング性も含めて諸物性は良好である。
【００８０】
実施例２はポリエステル樹脂ｂを用いた例であるが、このように主鎖の炭素数が５以上のグリコールを用いるとさらに、８５℃、８５％ＲＨのような厳しい耐湿性にも物性変化はなく良好であった。実施例３、４はポリエステル樹脂ｃ、ｄを用いた例であるが、主鎖の炭素数が５未満であっても側鎖含有グリコールあるいは脂環族グリコールを使用することにより、良好な耐湿性が得られている。
【００８１】
実施例１と同様に比較例１〜４の導電性ペーストを作成、評価した。結果を表４に示す。
【００８２】
比較例１〜３は２重結合を有しないポリエステル樹脂の例であるが、低温短時間の硬化条件では、硬化性に劣り、密着性、硬度、耐屈曲性などの基本物性に劣り、さらには、耐コネクター挿抜性、耐コネクターブロッキング性は全く不良であった。
【００８３】
比較例４は、本発明のポリエステル樹脂ａを用いた場合であるが、硬化剤としてのイソシアネート化合物のない場合である。ポリエステル樹脂ａは低Ｔｇのポリエステル樹脂であるので、硬化剤がなければ著しく性能に劣る。
【００８４】
比較例５は、高Ｔｇの比較ポリエステル樹脂ｈを用いて、硬化剤を配合せず蒸発乾燥型にした例であるが、硬度、密着性は良好であるが、耐屈曲性に劣り、耐コネクター挿抜性、耐コネクターブロッキング性は全く不良であった。
【００８５】
【表１】
2006100081.tif 000002
【００８６】
【表２】
2006100081.tif 000003
【００８７】
【表３】
2006100081.tif 000004
【００８８】
【表４】
2006100081.tif 000005
【産業上の利用可能性】
【００８９】
本発明の導電性ペーストは、ポリエチレンテレフタレート、ＩＴＯ蒸着ＰＥＴフィルム、塩化ビニル、ナイロンなどのフィルムや金属基板、ガラス基板等に優れた接着性と屈曲性を有し、さらに、従来技術では得られなかった優れた低温速硬化性を有し、耐熱性、耐湿性、耐熱衝撃性などの耐久性を合わせ持つ。さらには、耐コネクター挿抜性、耐コネクターブロッキング性に優れる。このことにより、電気製品、電子部品、自動車間連用途等の非常に過酷な分野において、高度な要求品質に応えることができる。